(57)【特許請求の範囲】
【請求項１】
基板上にペリクル膜を形成し、
前記基板の前記ペリクル膜が形成された面とは反対側の面に金属マスクを形成し、
前記金属マスク側から前記基板の一部を除去し、
前記金属マスクを除去する、
ペリクルの製造方法。
【請求項２】
前記基板と前記ペリクル膜との間に、表面金属コート層を形成することをさらに含む、
請求項１に記載のペリクルの製造方法。
【請求項３】
前記金属マスクがクロムである、
請求項１に記載のペリクルの製造方法。
【請求項４】
前記表面金属コート層がルテニウムである、
請求項２に記載のペリクルの製造方法。
【請求項５】
前記基板の一部を除去することはウェットエッチングにより行われる、
請求項１に記載のペリクルの製造方法。
【発明の詳細な説明】
【技術分野】
【０００１】  本発明は、フォトリソグラフィ用マスクに使用される、ペリクル膜、ペリクル枠体、ペリクル、及びその製造方法に関する。特に、本発明は、極端紫外光（Ｅｘｔｒｅｍｅ  Ｕｌｔｒａｖｉｏｌｅｔ：ＥＵＶ）リソグラフィ用の極薄膜であるペリクル膜、ペリクル枠体、ペリクル、及びその製造方法に関する。
【背景技術】
【０００２】  フォトリソグラフィ工程では、マスク或いはレチクル上に塵埃等が付着するのを防止するために、マスクパターンを囲う大きさの枠の一端にペリクル膜を張架したペリクルが使用されている。【０００３】  ここで、ペリクルは塵埃等の異物からフォトマスクを保護するために用いられていることから、製造したペリクルに塵埃等が付着していると、そもそもペリクルを用いる意味がない。したがって、塵埃等の付着を低減させるペリクル及びその製造方法が、現在切望されている。【０００４】  現在までに、リソグラフィの波長は短波長化が進み、次世代のリソグラフィ技術として、ＥＵＶリソグラフィの開発が進められている。ＥＵＶ光は、軟Ｘ線領域又は真空紫外線領域の波長の光を指し、１３．５ｎｍ±０．３ｎｍ程度の光線を指す。フォトリソグラフィでは、パターンの解像限界は露光波長の１／２程度であり、液浸法を用いても露光波長の１／４程度と言われており、ＡｒＦレーザ（波長：１９３ｎｍ）の液浸法を用いても、その露光波長は４５ｎｍ程度が限界と予想されている。したがって、ＥＵＶリソグラフィは、従来のリソグラフィから大幅な微細化が可能な革新的な技術として期待されている。【０００５】  ここで、ＥＵＶ光は、あらゆる物質に対して吸収されやすいため、特にＥＵＶ用のペリクルではペリクルに配置するペリクル膜も従来にないナノメートルオーダーの膜とする必要がある。【０００６】  このような極薄な膜を用いる必要のあるＥＵＶ用ペリクルの製造方法は、特許文献１のように、ペリクル膜はまずシリコン基板などの基板上にＣＶＤまたはスパッタもしくはそれ以外の成膜方法を用いて成膜されたのち、基板だけを、周囲の枠状領域を残してエッチング等によって除去する（バックエッチング）ことにより得られるのが一般である。【０００７】  粉塵の少ないペリクルという目標を達成するため、現在までに様々な問題点が検討され、そしてその解決を図る試みがなされてきた。例えば、特許文献２には、ペリクル枠に少なくとも一つの通気孔が形成され、通気孔には塵埃等の通過を阻止するフィルタ部材が枠部材、マスク基板及びペリクル膜で囲まれた空間内に脱落しないように設けられたペリクルが記載されている。もっとも、かかる発明はＥＵＶ用ペリクルに関するものではないし、また、粉塵の低減という観点からも十分ではない。
【先行技術文献】
【特許文献】
【０００８】
【特許文献１】特開２０１３−００４８９３号公報
【特許文献２】実公昭６３−３９７０３号公報
【発明の概要】
【発明が解決しようとする課題】
【０００９】  ペリクルは製造過程において様々な原因で、塵埃等に汚染されるが、とくに、トリミング時やペリクル膜に対する種々の加工時、及び運搬時等に、塵埃等が付着するリスクが高いという問題がある。本発明は、塵埃等の付着が低減したＥＵＶ用ペリクル膜、ペリクル枠体、ペリクル、及びその製造方法を提供することを目的とする。
【課題を解決するための手段】
【００１０】  上記の課題を解決するため、基板上にペリクル膜を形成し、基板のペリクル膜が形成された面とは反対側の面に金属のマスクを形成し、前記金属マスク側から基板の一部を除去し、金属マスクを除去する、ペリクルの製造方法を提供する。【００１１】  本発明の一実施形態において、基板とペリクル膜との間に、表面金属コート層を形成することをさらに含んでもよい。【００１２】  本発明の一実施形態において、金属マスクがクロムであってもよい。また、本発明の一実施形態において、表面金属コート層がルテニウムであってもよい。【００１３】  本発明の一実施形態において、基板の一部を除去する工程はウェットエッチング工程であってもよい。【００１４】  本発明の一実施形態において、基板の一部を除去する前に、少なくともペリクル膜面に付着した粒子を除去してもよい。【００１５】  一実施形態において、基板の一部を除去する前に、基板の端部を面取りしてもよい。【００１６】  一実施形態において、粒子を除去する前に、少なくとも基板に孔を形成してもよい。【００１７】  一実施形態において、粒子を除去する前に、少なくともペリクル膜及び基板に孔を形成してもよい。【００１８】  一実施形態において、粒子を除去する前に、少なくともペリクル膜に孔を形成してもよい。【００１９】  一実施形態において、孔を形成するために、極短パルスレーザーを用いてもよい。【００２０】
一実施形態において、基板の一部を除去することはウェットエッチングにより行われ、孔は、ウェットエッチングによって設けられてもよい。
【００２１】  一実施形態において、極短パルスレーザーを用いてトリミングをしてもよい。【００２２】
上記課題を解決するため、ペリクル膜と第１の枠体とを有し、前記ペリクル膜は前記第１の枠体に張架され、第１の枠体は、０μｍ以上０．５μｍ以下の長さの庇部を有することを特徴とするペリクル枠体が提供される。
【００２３】  ペリクル膜と前記第１の枠体との間に表面金属コート層を有してもよい。【００２４】  本発明の一実施形態において、第１の枠体の端部がＲ面加工されていてもよい。すなわち、第１の枠体の端部が少なくとも１つの湾曲部を有してもよい。【００２５】  本発明の一実施形態において、ペリクル膜と第１の枠体とを有し、ペリクル膜は第１の枠体に張架され、第１の枠体の端部がＣ面加工されていてもよい。すなわち、第１の枠体の端部に斜面を有し、第１の枠体の上面と斜面とのなす角が１００度以上１７０度以下であってもよい。【００２６】  本発明の一実施形態において、ペリクル枠体が第２の枠体に接続され、第２の枠体の端部がＲ面加工されていてもよい。すなわち、第２の枠体の端部に湾曲部を有してもよい。
【発明の効果】
【００２７】  本発明の一実施形態によれば、本発明は、塵埃等の付着が低減したＥＵＶ用ペリクル膜、ペリクル枠体、ペリクル、及びその製造方法を提供することが可能となる。
【図面の簡単な説明】
【００２８】
【図１】本発明者らが発見したペリクル膜、ペリクル枠体、ペリクルの粉塵による汚染メカニズムを説明するための模式図である。
【図２】本発明の一実施形態に係るペリクル膜、ペリクル枠体、ペリクルの製造方法に係るフローチャートである。
【図３】本発明の一実施形態に係るペリクル膜、ペリクル枠体、ペリクルの製造過程を示す模式図（断面図）である。
【図４】本発明の一実施形態に係るペリクル膜、ペリクル枠体、ペリクルの製造過程を示す模式図（断面図）である。
【図５】本発明の一実施形態に係るペリクル膜、ペリクル枠体、ペリクルの製造過程を示す模式図（（ａ）および（ｄ）は平面図、（ｂ）および（ｃ）は断面図）である。
【図６】本発明の一実施形態に係るペリクル膜、ペリクル枠体、ペリクルの製造方法に係るフローチャートである。
【図７】本発明の一実施形態に係るペリクル膜、ペリクル枠体、ペリクルの製造過程を示す模式図（断面図）である。
【図８】本発明の一実施形態に係るペリクル膜、ペリクル枠体、ペリクルの製造過程を示す模式図（断面図）である。
【図９】本発明の一実施形態に係るペリクル膜、ペリクル枠体、ペリクルの製造過程を示す模式図（（ａ）および（ｃ）は平面図、（ｂ）および（ｄ）は断面図）である。
【図１０】本発明の一実施形態に係るペリクル膜、ペリクル枠体、ペリクルの製造過程を示す模式図（（ａ）は平面図、（ｂ）は断面図）である。
【発明を実施するための形態】
【００２９】  以下、本発明の実施の形態を、図面等を参照しながら説明する。但し、本発明は多くの異なる態様で実施することが可能であり、以下に例示する実施の形態の記載内容に限定して解釈されるものではない。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００３０】［定義］  本明細書において、ある部材又は領域が、他の部材又は領域の「上に（又は下に）」あるとする場合、特段の限定がない限り、これは他の部材又は領域の直上（又は直下）にある場合のみでなく、他の部材又は領域の上方（又は下方）にある場合を含み、すなわち、他の部材又は領域の上方（又は下方）において間に別の構成要素が含まれている場合も含む。
【００３１】  また、本明細書において、ペリクル膜とはペリクルに使用される薄膜を意味する。ペリクル枠体とはペリクル膜に第１の枠体を接続したものを意味する。ペリクルとは、ペリクル枠体に第２の枠体を接続したものを意味する。
【００３２】  トリミングとは、基板、又は基板及びその上に形成されたペリクル膜を、所望のペリクルの形状に合わせて切断することである。ペリクルの形状は多くは矩形であることから、本明細書では、トリミングの具体例として矩形状に切断する例を示している。
【００３３】  本明細書では、ペリクル膜を残して基板の一部を除去する工程をバックエッチングと称する。明細書中、バックエッチングの例として背面（基板の、ペリクル膜が形成されたのと反対側の面）からエッチングするものを示している。
【００３４】  本発明において、端部とは、側面、角部、隅部を指す。具体的には、基板（基板を第１の枠体として使用する場合にあっては第１の枠体）の側面と、基板（基板を第１の枠体として使用する場合にあっては第１の枠体）の側面と側面とがなす角部と、基板の上面（ペリクル膜と接する側の面）と側面とがなす角部と、基板の上面と２つの側面とが交わる点を含む領域である隅部と、を含む。
【００３５】［本発明において見出した従来技術の問題点］  本発明に係るペリクルの製造方法によって製造しようとするペリクルとは、フォトリソグラフィ用ペリクルである。まず、基板１００（図１（ａ）。たとえばシリコンウェハ）上に、ＣＶＤ法（Ｃｈｅｍｉｃａｌ  Ｖａｐｏｒ  Ｄｅｐｏｓｉｔｉｏｎ）（たとえば、ＬＰ−ＣＶＤ成膜、ＰＥ−ＣＶＤ成膜など）やスパッタ製膜等の方法によって、ペリクル膜１０２を形成する（図１（ｂ））。
【００３６】  その後、露光エリア部分のペリクル膜１０２を残して、基板の一部を除去する。基板の一部を除去する方法としてはバックエッチングによる。前述の通り、バックエッチングとは背面（基板の、ペリクル膜が形成された面とは反対側の面）側からのエッチングである。
【００３７】  このとき、基板の一部を残して、露光エリア以外のシリコンウェハを枠状に残すために、ペリクル膜が形成された面とは反対側の面（背面）において、ＳｉＮ（窒化シリコン）マスク１０４を用いることが考えられる。
【００３８】
しかしながら、本発明者らは、以下の（１）〜（４）に記載の各事項を発見した。（１）基板の背面のバックエッチングをすると、基板の、ペリクル膜が形成された面とは反対側の面（背面）のマスクされた部分の下に存在する基板にもエッチング材が一部回り込んでしまい、ＳｉＮマスク１０４下のシリコンウェハ（図１（ｃ）の囲み点線１１０部分）がエッチングされてしまうこと。（２）そしてＳｉＮマスク１０４下のシリコンウェハがエッチングされてしまうことによってＳｉＮマスク１０４が庇状に残ってしまうこと（図１（ｃ）の囲み点線１２０部分。図からシリコンウェハが除去されることで突出しているＳｉＮマスク１０４の一部分が形成されていることがわかる。）。（３）ＳｉＮマスク１０４の庇部分１２０が折れやすく、折れることで異物の原因となること。（４）ペリクル膜の材料にＳｉＮを使用し、このようなＳｉＮマスク１０４を用いた場合に、ペリクル膜と庇部１２０と同じ物質であることから、ペリクル膜に影響を与えずに異物の原因となる庇部１２０のみをエッチング等によって除去することが困難であること。庇状に残った部分を以下、庇部と称する。
【００３９】  ここで、庇部自体をエッチングによって除去することも考えられるものの、特にペリクル膜にＳｉＮを使用している場合等は、ペリクル膜の性能に影響を与えないようにしつつ庇状に残ったＳｉＮマスク１０４のエッチングを遂行するということは困難を極め、庇部を除去することができなかった。
【００４０】［実施形態１］  本発明では、バックエッチング用のマスク材料をＳｉＮマスク１０４ではなく金属（たとえば、クロム（Ｃｒ）等）を用いて、バックエッチング後に金属マスク２０４を除去する。本発明によれば、ＳｉＮマスク１０４ではなく、ペリクル膜２０２の構成成分と有意にエッチングレートが異なるマスクを用いることによって、基板２００にもペリクル膜２０２にも影響を与えずにマスクを除去することが可能になり、マスクが庇状に残って庇部となってしまうことがない。結果として、庇状に残ったＳｉＮマスク１０４が折れて発生するような粉塵の発生を防ぐことが可能となる。
【００４１】  図２は、本実施形態に係るペリクルの製造方法を示すフローチャートである。図２を用いて、本発明に係るペリクル膜、ペリクル枠体の製造方法を説明する。まず、（１）基板２００（シリコンウェハ等）の一方の面上にペリクル膜２０２を形成し（Ｓ１０１）、基板２００上のペリクル膜２０２が形成された面と反対側の面（背面）に金属マスク２０４を形成する（Ｓ１０３）。
【００４２】  まず、基板２００はシリコンウェハ基板でなくともよい。基板の形状は正円に限定されず、オリエンテーション・フラットやノッチ等が形成されていてもよい。また、ペリクル膜は基板全体に形成されていなくてもよい。
【００４３】  ペリクル膜が形成される基板２００としては、シリコン、サファイア、炭化ケイ素の少なくともいずれかを含む材質を用いることが好ましい。比較的大面積化が容易なシリコンがより好ましい。
【００４４】  ペリクル膜２０２としてシリコン系の材料を積層させる場合には、積層のしやすさから、シリコンウェハ基板が好ましいといった、基板と積層するペリクル膜との相性の問題はあるものの、ペリクル膜の材料には特に限定はない。たとえば、ペリクル膜２０２は、ＳｉＮ、炭素系膜（たとえば、グラフェン膜、スピンコート法で製膜したカーボンナノチューブの膜、カーボンナノシート等）、ポリシリコン、又はそれら複数の層が積層した積層構造体であることが好ましい。その中でも特に、第１のＳｉＮ（窒化シリコン）層、ポリシリコン層、第２のＳｉＮ（窒化シリコン）層の３層の積層構造を取る積層構造体と、炭素系膜が好ましい。
【００４５】  ペリクル膜２０２の膜厚は、ＥＵＶを透過させる必要があることから、１０ｎｍ以上１００ｎｍ以下程度であり、好ましくは２０ｎｍ以上６０ｎｍ以下である。ペリクル膜が第１の窒化シリコン層、ポリシリコン層、第２の窒化シリコン層の３層の積層構造をとる場合（図示せず）、第１の窒化シリコン層は１ｎｍ以上５ｎｍ以下、ポリシリコン層は３０ｎｍ以上６０ｎｍ以下、第２の窒化シリコン層は１ｎｍ以上５ｎｍ以下形成することができる。さらに好ましくは、第１の窒化シリコン層は１．５ｎｍ以上３ｎｍ以下、ポリシリコン層は３０ｎｍ以上５０ｎｍ以下、第２の窒化シリコン層は１．５ｎｍ以上３ｎｍ以下として形成する。さらに、上記（Ｓ１０３）では、金属マスク２０４（たとえば、クロム（Ｃｒ）、チタン（Ｔｉ）、ニッケル（Ｎｉ）、銅（Ｃｕ）、金（Ａｕ）、タングステン（Ｗ）、モリブデン（Ｍｏ）、鉄（Ｆｅ）、ステンレス等が挙げられる）をペリクル膜が形成された面の背面全体に設けた後（図３（ｂ））、マスクとして必要な部分以外をエッチングで除去する（図３（ｃ））。また、これと異なり、いったん基板２００の両面にペリクル膜２０２を形成し、片側のペリクル膜２０２を除去し、そののち、金属マスク２０４を形成して、その金属マスク２０４のうちマスクとして必要な部分以外を除去してもよい。
【００４６】
続いて、（２）背面、すなわち、金属マスク形成面側から、ペリクル膜２０２が露出するまで基板の一部を除去（バックエッチング）する（Ｓ１０５、図４（ａ））。バックエッチングの際、ペリクル膜２０２に接続する第１の枠体２０７を同時に形成することを目的として、露光エリア以外のシリコンウェハを枠状に残してもよい。すなわち、この場合、基板のうち除去されなかった部分が第１の枠体２０７となる。このようにすることで、第１の枠体にペリクル膜を張架する工程を省略して、ペリクル枠体を製造可能である。
【００４７】  バックエッチングは、ペリクル膜と金属マスクは溶かしにくく、基板を溶かすエッチャント（第１のエッチング剤）を用いて行う。エッチャント（第１のエッチング剤）として使用する物質は、基板、ペリクル膜、金属マスクの材質にあわせて選択する。例えば、水酸化カリウム（ＫＯＨ）、水酸化テトラメチルアンモニウム（ＴＭＡＨ）等が挙げられるがこれらに限定されるものではない。
【００４８】
枠体の形状には特に限定はない。強度を上げるという観点から枠体として残す基板を多めにするということもできる。エッチングの前に、枠体となる部分に別の枠体を貼り付けた状態でエッチングを実施してもよい。別の枠体を貼り付けることによって、枠体を補強することができる。別の枠体としては、例えば第２の枠体２０８を用いてもよい。なお、後の工程で第１の枠体２０７に加えて第２の枠体２０８を更にペリクル枠体に接続させてもよい。ただし、ＥＵＶ用ペリクルは、ペリクルの高さに制限があるため、ペリクル膜と枠体との合計の高さが２ｍｍ以下となることが好ましい。別途接続する第２の枠体２０８にはジグ穴が設けられていてもよい。
【００４９】  ペリクル枠体（ペリクル膜に第１の枠体を接続したもの）を、第２の枠体に接続することで、ペリクルが製造される（図４（ｃ））。また、ペリクル枠体（ペリクル膜に第１の枠体を接続したもの）と、第２の枠体とは、ピンによって接続されてもよい。すなわち、ペリクル枠体の角や辺上等にピン孔を設け、これとオーバーラップする第２の枠体の箇所にピン孔を設け、これらをピンで接続してもよい。
【００５０】  本発明では、粒子を除去する工程を含んでもよい。粒子を除去する方法としては、たとえばウェット洗浄法、機械的洗浄法、ドライ洗浄法等を挙げることができるが、これに限定されるものではない。ウェット洗浄法としては、ＳＣ１洗浄やＳＣ２洗浄のＲＣＡ洗浄が挙げられる。ＳＣ１洗浄はアンモニアと過酸化水素によるパーティクル洗浄作用があり、ＳＣ２洗浄は塩酸と過酸化水素による重金属洗浄作用がある。他にも純水による洗浄、有機溶剤による洗浄が可能である。また、硫酸過水洗浄（硫酸と過酸化水素の混合物）、バッファードフッ酸（フッ化水素酸とフッ化アンモニウムの混合物）、フッ化水素酸等による洗浄が可能である。また、任意の順番で洗浄を組み合わせてもよい。機械的洗浄法としては、ブラシ洗浄、揺動洗浄、超音波洗浄又はアルゴン等のエアロゾルの高圧噴射によってもよい。ドライ洗浄法としては、０2プラズマを用いたアッシング洗浄、アルゴンスパッタリング等がある。
【００５１】  そして、（３）背面に残された金属マスクを除去する（Ｓ１０７）。上記（Ｓ１０７）では、基板２００とペリクル膜２０２は溶かしにくく、金属マスク２０４のみを溶かすものを用いて除去する。
【００５２】  金属マスクのリムーバー（第２のエッチング剤）として使用する物質は、基板、ペリクル膜、金属マスクの材質にあわせて選択する。好ましい組み合わせとしては、基板がシリコンウェハで、ペリクル膜がＳｉＮで、金属マスクがクロムである場合には、金属マスクのリムーバー（第２のエッチング剤）として硝酸セリウムアンモニウムを用いることが好ましい。下記表に、好ましいペリクル膜２０２、金属マスク２０４、エッチャント（第１のエッチング材）、リムーバー（第２のエッチング剤）の組み合わせを示す。
【００５３】
【表１】
0006732019.tif 000002
【００５４】  上記の製造方法により、マスクの庇の長さが０．５μｍ以下、好ましくは０．０１μｍ以下、より好ましくは庇のない（０μｍ）ペリクル膜、ペリクル枠体を製造可能であり、粉塵の低減したペリクル膜、ペリクル枠体、ペリクルを提供することが可能である。かかる庇の長さの数値範囲内であれば、ＥＵＶペリクルとして用いた場合に、フォトリソグラフィの描画に対して影響を与えない。
【００５５】  本発明では、基板、第１の枠体、第２の枠体の少なくとも１箇所において面取り加工を行ってもよい。本明細書において面取りとはＲ面加工及びＣ面加工を含む概念である。Ｒ面加工とは、基板、第１の枠体（基板をバックエッチングしたものを含む）、第２の枠体の少なくとも１つの端部（側面、角または隅部等を指す）を加工することで湾曲部を形成することをいう。本明細書におけるＣ面加工とは、上記少なくとも１つの端部を斜め（１００度以上１７０度以下）に削ることをいう。このような加工を施すことで、尖った部分（鋭角部）が除去され、製造後の輸送時やハンドリング時に何らかの部材と衝突しても破片が出にくいようになる。
【００５６】  本発明では、基板２００に１つ以上の孔をあけてもよい（図５）。図５は、孔２３０を基板の４方向に形成した図面である。図５（ａ）は、上面図、図５（ｂ）及び（ｃ）は上面図である図５（ａ）のＡ−Ａ’間の断面図である。図５（ｂ）に示すように、形成された基板２００上のペリクル膜２０２に、１つ以上の孔２３０をあけてもよい。孔は図５（ｂ）のように、基板を貫通していなくてもよい。もちろん、図５（ｃ）に示すように、基板を貫通してもよい。図５（ｂ）及び（ｃ）のように、孔はペリクル膜及び基板に形成されていてもよい。基板を貫通する孔を設ける場合であって、トリミング工程においてエッチングによるトリミングを選択した場合、及び、バックエッチングを行う場合には、孔の保護を行うためにエッチングを行う際に孔を一旦ふさぐか、又は、レジストによって孔部分の保護を行うなどの工程を設けてもよい。孔が先に形成されていると、エッチングによって孔が広がってしまうことから、孔を保護する工程を設けることは好ましい。図９（ａ）（ｂ）では、孔を保護することの一例として孔２３０を栓２４０により塞ぐ図を示した。栓２４０としては、たとえばフィルムレジストを用いることができる。フィルムレジストを張り、栓２４０部分を必要部分とし、不要部分を溶かすことで、栓２４０によって孔２３０を防ぐことができる。孔２３０の大きさには限定がないが、たとえば、孔が略円形の形状であれば、直径５０μｍ以上２０００μｍ以下程度の孔を開ける。好ましくは、直径２００μｍ以上７００μｍ以下程度の孔を開ける。また、孔２３０の形状には、特に限定はなく、多角形（たとえば略四角形）でもよい。略四角形の場合、１辺の長さに限定はないが、長辺の長さが１００μｍ以上３０００μｍ以下、短辺の長さが５０μｍ以上１０００μｍ以下の孔を開けることができ、好ましくは長辺の長さが１５０μｍ以上２０００μｍ以下、短辺の長さが１００μｍ以上７００μｍ以下が好ましい。孔２３０は、図５（ａ）に示すように、ペリクルの側面側に配置してもよいが、孔を設ける位置に限定はない。孔２３０は、ペリクル膜をフォトマスクに取り付けたりデマウントしたりする際のジグ穴や通気口として使用することができるが、ペリクルとして孔が必須の構成要素というわけではない。
【００５７】  孔２３０は、極短パルスレーザー、その他のレーザー、エッチング等によって形成する。レーザーによって形成する場合、塵埃等の少ない高品質なペリクル膜を作成する観点から、デブリを低減して加工可能な、極短パルスレーザー（たとえば、ピコ秒レーザーや、ナノ秒レーザー）を使用して孔を形成することが好ましい。もっとも、この時点で孔を形成するのではなく、後述の基板のバックエッチング時にエッチングによって孔２３０を同時に形成することで、工程を単純化することが可能である。すなわち、トリミングを行った後に、孔形成とエッチングが同時に行われる、という順序である。他方、基板のバックエッチング前に孔２３０を形成する場合には、エッチングによって孔が広がってしまうことから、孔２３０を保護する工程を設けることが好ましい。孔２３０を保護する工程として、孔２３０の内壁にも本開示に係る金属マスクを形成することがさらに好ましい。図９（ｃ）（ｄ）では、孔を保護することの一例として孔２３０の内壁に金属マスク２０４を形成した図を示した。ナノ秒レーザーを使用する場合の条件としては、繰返し発振周波５ｋＨｚ以上１５ｋＨｚ以下、パルスエネルギー５Ｗ以上１５Ｗ以下、スキャン毎秒５ｍｍ以上３０ｍｍ以下、スキャン回数４０回以上３００回以下とすることができるが、これに限定されるものではない。また、極短パルスレーザーを用いて加工する際には、レーザー用のドロス付着防止剤を用いてもよい。たとえば、ドロス防止剤としては、孔を形成する前に基板上にイソプロピルアルコール（ＩＰＡ）にマイクログラファイトを混合したＣＢＸなどの薬剤を塗布することを挙げることができるが、これに限定されるものではない。ドロス付着防止剤を用いた場合には、孔形成後にこれを洗浄により除去する。その他のドロス付着防止法としては、例えばヘリウムガスを加工基板に吹き付けながらレーザー加工を行うことでドロス付着を抑制することができる。孔２３０は、ペリクル膜を形成する前にあらかじめ基板に設けられていてもよい。基板に孔を形成する方法としては、前述した方法でレーザーを用いて形成してもよいし、ウェットエッチングを用いてもよい。ウェットエッチングを用いる場合は、例えば基板に対しマスクとしてＳｉＯ2層を形成し、一般的な露光によりＳｉＯ2層に孔を露光パターニングした後、このＳｉＯ2層をマスクとして基板をエッチングしたのち、ＳｉＯ2層を除去することで孔形成を行うことができる。ペリクル膜を形成する前にあらかじめ基板に設ける場合、ペリクル膜の成膜前に孔２３０を加工した際の汚染を完全に除去しておくことが重要である。この汚染を完全に除去する工程としては、孔２３０の加工が終了した基板の両面を、研磨、洗浄することにより、初期のＳｉ基板の清浄度に相当する程度の清浄度まで戻すことができる。この汚染を完全に除去する工程によって、完成したペリクル膜を、ピンホールなどの不具合が少ない良好な膜とすることができる。また、バックエッチングの際の孔２３０の保護に関しては、孔２３０をレーザーによって形成する場合と同様、孔２３０の内壁にはマスクが形成されることが必要であるが、このマスクとしては、金属マスクであってもよいし、ペリクル膜が内壁に形成されるのであれば、孔２３０の内壁に形成されたペリクル膜をマスクとして利用することもできる。図１０（ａ）（ｂ）では、孔を保護することの一例として孔２３０の内壁にペリクル膜２０２を形成した図を示した。図１０（ｂ）で内壁に形成されたペリクル膜２０２は、マスクとして利用することができる。
【００５８】  また、図５（ｄ）に示すように、発塵の少ないトリミング方法として、伸縮性があり外部からの刺激を受けると粘着力が低下する粘着シート２１２を基板の両面側に貼り付けた上で、粘着シートが貼り付けられた部分の基板の内部にあるブリッジ２２４を作り、この後、このブリッジ２２４に切れ込みを入れることでトリミングを行ってもよい。なお、本発明では、基板のみをトリミングしてもよく、または、基板上に形成されたペリクル膜を基板とともにトリミングしてもよい。
【００５９】  トリミングの例としては、たとえば矩形形状にトリミングすることが考えられるが、トリミング形状には限定がなく、任意の形状に加工可能である。また、トリミング方法に限定はない。たとえば、機械的に力を加えて、ペリクル膜および基板を切断するという方法もあるし、レーザー切断やレーザーハーフカット（ステルスダイシング）やブレードダイシングやサンドブラストや結晶異方性エッチングやドライエッチングによることもできる。もっとも、トリミングする際に異物粒子の発塵が少ない手法が好ましい。なお、バックエッチング後にはペリクル膜の膜厚が極薄であることから洗浄ができないものの、トリミング工程といった発塵工程をバックエッチング以前に行えば、バックエッチング前に洗浄を行うことができ、粉塵の少ないペリクル膜、ペリクル枠体、ペリクルを製造可能である。
【００６０】［変形例］  通常、物質の輻射率（物体が熱放射で放出する光のエネルギー（放射輝度）を、同温の黒体が放出する光（黒体放射）のエネルギーを１としたときの比）は、膜厚にほぼ比例する関係にある。したがって、膜厚が薄い場合、通常であれば輻射率は低い。しかし、金属材料の一部には、非常に薄いところで局所的に輻射率が向上するものがある。たとえば、ルテニウム（Ｒｕ）と金（Ａｕ）では両者とも膜厚が非常に薄い部分においては局所的に輻射率が向上する。もっとも、ルテニウム（Ｒｕ）と金（Ａｕ）の輻射率の数値自体は異なるため、放熱の要求性能によって適した材料を選択することが可能である。
【００６１】  そして、本発明の一実施形態では、基板２００とペリクル膜２０２との間に表面金属コート層３０９を設けてもよい（図６（Ｓ２０１））。表面金属コート層３０９を設けることで、高い光エネルギーがペリクル膜に与えられた場合であっても、ペリクル膜が損傷しないように放熱させることが可能となる。この場合、先の実施形態１の中にＳ２０１の工程を入れ込むことになるため、その余の製造方法は共通する。図７及び図８に表面金属コート層３０９を用いた場合の製造方法を示す模式図の断面図を掲載する。なお、先の実施形態１と同様の方法で製造するためには、表面金属コート層３０９に使用できる材料は、次の条件を満たす必要がある。
【００６２】  まず、薄膜においても輻射率が高いこと、またＥＵＶ透過率が高いこと、そしてマスク材料除去用材料としてのリムーバー（第２のエッチング剤）に対して難エッチングであること、である。たとえば、ルテニウム（Ｒｕ）が好ましい。マスク材料除去用材料としてのリムーバー（第２のエッチング剤）に対して難エッチングであることから、上記実施形態１に記載の製造方法に組み合わせても庇状のマスクが残ることがない。
【００６３】  表面金属コート層３０９も含めた好ましいペリクル膜、マスク材料、エッチング剤の組み合わせとしては、表面金属コート層３０９がルテニウム（Ｒｕ）、ペリクル膜を窒化シリコン（ＳｉＮ）膜、第１のＳｉＮ層とポリシリコン層と第２のＳｉＮ層の３層の積層構造を取る積層構造体、又は炭素系膜、マスク材料がクロム（Ｃｒ）、金属マスクであるＣｒの除去材料としてのリムーバー（第２のエッチング剤）が硝酸第二セリウムアンモニウム、塩酸、又は塩酸及び硝酸、である。これは、炭素系膜も窒化シリコン（ＳｉＮ）系と同様に、硝酸第二セリウムアンモニウム等の金属マスク除去用材料にエッチングされにくいことによる。
【実施例】
【００６４】  まず、７２５μｍ厚の８インチのシリコンウェハを基板とした。【００６５】  次に、シリコンウェハ基板の両面に、ＣＶＤ法によって窒化シリコンを５ｎｍ形成し、その上にポリシリコンを６０ｎｍ形成し、その上に窒化シリコンを５ｎｍ形成することで、ペリクル膜を作成した。さらに保護層として、ポリシリコン膜を４００ｎｍ形成した。【００６６】  次に、シリコンウェハ基板の一方の面の膜をドライエッチングにて除去し、当該面（シリコンウェハのペリクル膜が形成された面とは反対側の面）に改めて金属マスクとしてＣｒ膜をスパッタリング法にて形成した。【００６７】  次にこのＣｒ膜に、バックエッチングを行う箇所の金属マスクを除去するために、所定のパターニングを行って、バックエッチングしようとする部分のＣｒ膜を除去した。【００６８】  次にシリコンウェハ基板を、ペリクルサイズ形状である矩形にトリミングし、さらに側面は面取り加工（ベベリング処理）を施して角を丸めた。【００６９】  次に基板を洗浄した。洗浄には物理的洗浄（こすり洗い）、および化学洗浄（酸化、および酸化層除去）を用いた。【００７０】  次にバックエッチングにより、ペリクル膜を形成する部分のシリコンウェハを除去した。この際、シリコンウェハは全て除去せず、枠体として使用するために、一部のシリコンウェハを残存させた。この時エッチングマスクであるＣｒには、庇部が形成されていた。【００７１】  次に、Ｃｒマスクをエッチングによって除去した。これにより、庇部は除去され、本課題は解決された。【００７２】  以上、本発明の好ましい実施形態によるペリクル膜の製造方法について説明した。しかし、これらは単なる例示に過ぎず、本発明の技術的範囲はそれらには限定されない。実際、当業者であれば、特許請求の範囲において請求されている本発明の要旨を逸脱することなく、種々の変更が可能であろう。よって、それらの変更も当然に、本発明の技術的範囲に属すると解されるべきである。
【符号の説明】
【００７３】１０  ペリクル１００、２００  基板１０２、２０２  ペリクル膜１０４  ＳｉＮマスク１２０  庇部２０４  金属マスク２０７  第１の枠体２０８  第２の枠体２１２  粘着シート２２４  ブリッジ２３０  孔２４０  栓３０９  表面金属コート層
【図１】
0006732019.tif 000003
【図２】
0006732019.tif 000004
【図３】
0006732019.tif 000005
【図４】
0006732019.tif 000006
【図５】
0006732019.tif 000007
【図６】
0006732019.tif 000008
【図７】
0006732019.tif 000009
【図８】
0006732019.tif 000010
【図９】
0006732019.tif 000011
【図１０】
0006732019.tif 000012